(57)【要約】      （修正有）【課題】パルプの脱水性を向上できる脱水性向上剤を提供する。【解決手段】式１で表される化合物Ａ１、式２で表される化合物Ａ２及び／又は式３で表される化合物Ａ３からなるオキシアルキレン化合物Ａと、式４で表されるエステルＢと、４０℃での動粘度が０．５〜１００ｍｍ2／ｓである鉱物油Ｃとを含んでなり、Ａ、Ｂ及びＣの重量に基づいて、Ａの含有量が５〜６０重量％、Ｂの含有量が１〜５５重量％、Ｃの含有量が３５〜９０重量％であることを特徴とするパルプ用脱水性向上剤を用いる。2006152515.tif 0000232006152515.tif 000024【選択図】なし【特許請求の範囲】
【請求項１】
一般式（１）で表されるオキシアルキレン化合物（Ａ１）、一般式（２）で表されるオキシアルキレン化合物（Ａ２）及び／又は一般式（３）で表されるオキシアルキレン化合物（Ａ３）からなるオキシアルキレン化合物（Ａ）と、
一般式（４）で表されるエステル（Ｂ）と、
４０℃での動粘度が０．５〜１００ｍｍ2／ｓである鉱物油（Ｃ）とを含んでなり、
（Ａ１）、（Ａ２）及び（Ａ３）の重量平均分子量が２００〜６０００であり、
（Ａ）、（Ｂ）及び（Ｃ）の重量に基づいて、（Ａ）の含有量が５〜６０重量％、（Ｂ）の含有量が１〜５５重量％、（Ｃ）の含有量が３５〜９０重量％であることを特徴とするパルプ用脱水性向上剤。
【化１】
2006152515.tif 000021
Ｈは水素原子、Ｏは酸素原子、Ｎは窒素原子、Ｒ11はエーテル結合を有してもよい炭素数１〜２４の炭化水素基、Ｒ12及びＲ13は炭素数１〜２４の炭化水素基、ＡＯ及びＯＡは炭素数２又は３のオキシアルキレン基、Ｘは水素原子又は炭素数１〜２４の脂肪族アシル基を表し、ａは１〜４の整数、ｂは０〜３の整数、ａ＋ｂは１〜４、ｃは１又は２、ｄは１又は２、ｅは（２−ｄ）、ｎ及びｍは１〜５０の整数であり、一般式（１）においてｂ＝０のとき｛−Ｏ−Ｘ｝ｂは削除され、一般式（２）においてｅ＝０のとき（−Ｘ）ｅは削除される。
【化２】
2006152515.tif 000022
Ｈ及びＯは上記と同じ、Ｙは炭素数１〜２４の脂肪族アシル基、Ｒ14はエーテル結合を有してもよい炭素数１〜２４の炭化水素基を表し、ｆは０〜３の整数、ｇは１〜４の整数、（ｆ＋ｇ）は１〜４であり、ｆ＝０のとき（−ＯＨ）ｆは削除される。
【請求項２】
さらにオルガノポリシロキサンと微粉末シリカとからなる２５℃における粘度が５０〜２００，０００ｍＰａ・ｓであるオルガノポリシロキサン組成物（Ｄ）、乳化剤（Ｅ）及び水（Ｆ）を含有してなり、
オキシアルキレン化合物（Ａ）、エステル（Ｂ）、鉱物油（Ｃ）、（Ｄ）、（Ｅ）及び（Ｆ）の合計重量に基づいて、（Ａ）、（Ｂ）及び（Ｃ）の合計含有量が０．５〜３０重量％、（Ｄ）の含有量が１０〜８８重量％、（Ｅ）の含有量が１〜５０重量％、（Ｆ）の含有量が１〜５０重量％である請求項１に記載の脱水性向上剤。
【請求項３】
さらに４０℃における動粘度が０．５〜１１ｍｍ2／ｓである有機溶剤（Ｇ）を含有してなり、（Ｇ）の含有量が（Ａ）〜（Ｇ）の合計重量に基づいて２〜６０重量％である請求項２に記載の脱水性向上剤。
【発明の詳細な説明】
【技術分野】
【０００１】
本発明はパルプ用脱水性向上剤に関する。
【背景技術】
【０００２】
パルプの脱水性を向上する目的に使用されるパルプ用薬剤としては、シリコーンオイルおよびシリカの他、有機溶剤等を配合したパルプ用消泡剤が知られている（特許文献１〜２）。
【特許文献１】特開平８−１９２００１号公報
【特許文献２】特開平１１−２７６８０６号公報
【発明の開示】
【発明が解決しようとする課題】
【０００３】
しかし、これらのパルプ用消泡剤では、パルプスラリーに含まれる泡を消すことができるがパルプの脱水性については不十分な場合がある。すなわち、本発明の目的は、パルプの脱水性を著しく向上できるパルプ用脱水性向上剤を提供することである。
【課題を解決するための手段】
【０００４】
本発明者らは、クラフトパルプ製造工程での脱水性の向上を目的として鋭意検討の結果、本発明に至ったものである。
すなわち、本発明のパルプ用脱水性向上剤の特徴は、一般式（１）で表されるオキシアルキレン化合物（Ａ１）、一般式（２）で表されるオキシアルキレン化合物（Ａ２）及び／又は一般式（３）で表されるオキシアルキレン化合物（Ａ３）からなるオキシアルキレン化合物（Ａ）と、
一般式（４）で表されるエステル（Ｂ）と、
４０℃での動粘度が０．５〜１００ｍｍ2／ｓ鉱物油（Ｃ）とを含んでなり、
（Ａ１）、（Ａ２）及び（Ａ３）の重量平均分子量が２００〜６０００であり、オキシアルキレン化合物（Ａ）、エステル（Ｂ）及び鉱物油（Ｃ）の重量に基づいて、（Ａ）の含有量が５〜６０重量％、（Ｂ）の含有量が１〜５５重量％、（Ｃ）の含有量が３５〜９０重量％である点を要旨とする。
【化１】
2006152515.tif 000002
Ｈは水素原子、Ｏは酸素原子、Ｎは窒素原子、Ｒ11はエーテル結合を有してもよい炭素数１〜２４の炭化水素基、Ｒ12及びＲ13は炭素数１〜２４の炭化水素基、ＡＯ及びＯＡは炭素数２又は３のオキシアルキレン基、Ｘは水素原子又は炭素数１〜２４の脂肪族アシル基を表し、
ａは１〜４の整数、ｂは０〜３の整数、ａ＋ｂは１〜４、ｃは１又は２、ｄは１又は２、ｅは（２−ｄ）、ｎ及びｍは１〜５０の整数であり、一般式（１）においてｂ＝０のとき｛−Ｏ−Ｘ｝ｂは削除され、一般式（２）においてｅ＝０のとき（−Ｘ）ｅは削除される。
【化２】
2006152515.tif 000003
Ｈ及びＯは上記と同じ、Ｙは炭素数１〜２４の脂肪族アシル基、Ｒ14はエーテル結合を有してもよい炭素数１〜２４の炭化水素基を表し、ｆは０〜３の整数、ｇは１〜４の整数、（ｆ＋ｇ）は１〜４であり、ｆ＝０のとき（−ＯＨ）ｆは削除される。
【発明の効果】
【０００５】
本発明のパルプ用脱水性向上剤は、パルプの脱水性を著しく向上できる。したがって、パルプ洗浄工程、漂白工程及び抄紙工程等に適用すると、各工程の効率を著しく向上することができる。これに伴い、高品質のパルプ製品を容易に製造でき、または使用薬剤やユーティリティを大幅に削減することができる。
【発明を実施するための最良の形態】
【０００６】
＜オキシアルキレン化合物（Ａ）＞
エーテル結合を有してもよい炭素数１〜２４の炭化水素基（Ｒ11）としては、１〜４価の炭化水素基及びエーテル結合を有する炭素数２〜２４の炭化水素基等が含まれる。
１価の炭化水素基としては、アルキル基、シクロアルキル基、アルケニル基、シクロアルケニル基、アリール基、アルキルアリール基、アリールアルキル基及びアリールアルキルアリール基等が含まれる。
アルキル基としては、メチル、エチル、プロピル、イソプロピル、ブチル、イソブチル、ペンチル、ヘキシル、ヘプチル、オクチル、２−エチルヘキシル、ノニル、デシル、ウンデシル、ラウリル、トリデシル、イソトリデシル、ミリスチル、パルミチル、オクタデシル及びイソステアリル等が挙げられる。
シクロアルキル基としては、シクロペンチル、シクロヘキシル、シクロヘプチル、メチルシクロペンチル、メチルシクロヘキシル及びメチルシクロヘプチル等が挙げられる。
アルケニル基としては、ビニル、アリル、ブテニル、ブタジエニル、ペンテニル、ヘキセニル、ヘプテニル、オクテニル、ノネニル、デセニル、ウンデセニル、ドデセニル、テトラデセニル及びオレイル等が挙げられる。
シクロアルケニル基としては、シクロペンテニル、２，４−シクロペンタジエニル、シクロヘキセニル、１，４−シクロヘキサジエニル、シクロヘプテニル、メチルシクロペンテニル、メチルシクロヘキセニル及びメチルシクロヘプテニル等が挙げられる。
アリール基としては、フェニル、α−ナフチル、β−ナフチル、アントリル及びピレニル等が挙げられる。
アルキルアリール基としては、メチルフェニル、ジメチルフェニル、クメニル、メシチル、エチルフェニル、プロピルフェニル、ブチルフェニル、ペンチルフェニル、ヘキシルフェニル、ヘプチルフェニル、オクチルフェニル、ノニルフェニル、デシルフェニル、ウンデシルフェニル、ドデシルフェニル及びトリデシルフェニル等が挙げられる。
アリールアルキル基としては、ベンジル及びベンズヒドリル等が挙げられる。
アリールアルキルアリール基としては、ベンジルフェニル等が挙げられる。
【０００７】
これらのうち、アルキル基、アルケニル基、アリール基及びアルキルアリール基が好ましく、さらに好ましくはアルキル基（ブチル、イソブチル、ペンチル、ヘキシル、ヘプチル、オクチル、２−エチルヘキシル、ノニル、デシル、ウンデシル、ラウリル、トリデシル、イソトリデシル、ミリスチル、パルミチル、オクタデシル及びイソステアリル）、アルケニル基（ブテニル、ブタジエニル、ペンテニル、ヘキセニル、ヘプテニル、オクテニル、ノネニル、デセニル、ウンデセニル、ドデセニル、テトラデセニル及びオレイル）、アリール基（フェニル、α−ナフチル及びβ−ナフチル）、アルキルアリール基（メチルフェニル、ジメチルフェニル、エチルフェニル、プロピルフェニル、ブチルフェニル、ペンチルフェニル、ヘキシルフェニル、ヘプチルフェニル、オクチルフェニル、ノニルフェニル、デシルフェニル、ウンデシルフェニル及びドデシルフェニル）である。
【０００８】
２価の炭化水素基としては、アルキレン基、シクロアルキレン基、アルケニレン基、シクロアルケニレン基、アリーレン基、アルキルアリーレン基、アリールアルキレン基及びアリールアルキルアリーレン基等が含まれる。
アルキレン基としては、メチレン、エチレン、プロピレン、トリメチレン、テトラメチレン、ヘキサメチレン、オクタメチレン、デカメチレン、トリデカメチレン、イソトリデシレン、オクタデカメチレン及びイソオクタデシレン等が挙げられる。
シクロアルキレン基としては、シクロブチレン、シクロペンチレン、シクロヘキシレン、シクロヘプチレン、メチルシクロペンチレン、メチルシクロヘキシレン及びメチルシクロヘプチレン等が挙げられる。
アルケニレン基としては、エテニレン、プロペニレン、ブテニレン、ブタジエニレン、ペンテニレン、ヘキセニレン、ヘプテニレン、オクテニレン、ノネニレン、デセニレン、ウンデセニレン、ドデセニレン、テトラデセニレン及びオクタデセニレン等が挙げられる。
シクロアルケニレン基としては、シクロペンテニレン、２，４−シクロペンタジエニレン、シクロヘキセニレン、１，４−シクロヘキサジエニレン、シクロヘプテニレン、メチルシクロペンテニレン、メチルシクロヘキセニレン及びメチルシクロヘプテニレン等が挙げられる。
アリーレン基としては、フェニレン、ナフチレン、アントリレン及びピレニレン等が挙げられる。
アルキルアリーレン基としては、メチルフェニレン、ジメチルフェニレン、クメニレン、メシチレン、エチルフェニレン、プロピルフェニレン、ブチルフェニレン、ペンチルフェニレン、ヘキシルフェニレン、ヘプチルフェニレン、オクチルフェニレン、ノニルフェニレン、デシルフェニレン、ウンデシルフェニレン、ドデシルフェニレン及びトリデシルフェニレン等が挙げられる。
アリールアルキレン基としては、フェニルメチレン、フェニルエチレン及びベンズヒドリレン等が挙げられる。
アリールアルキルアリーレンとしては、ベンジルフェニレン等が挙げられる。
【０００９】
これらのうち、アルキレン基、アルケニレン基、アリーレン基及びアルキルアリーレン基が好ましく、さらに好ましくはアルキレン基（トリメチレン、テトラメチレン、ヘキサメチレン、オクタメチレン、デカメチレン、ドデカメチレン、トリデカメチレン、イソトリデカメチレン、オクタデカメチレン及びイソオクタデシレン）、アルケニレン基（ブテニレン、ブタジエニレン、ペンテニレン、ヘキセニレン、ヘプテニレン、オクテニレン、ノネニレン、デセニレン、ウンデセニレン、ドデセニレン、テトラデセニレン及びオクタデセニレン）、アリーレン基（フェニレン及びナフチレン）、アルキルアリーレン基（メチルフェニレン、ジメチルフェニレン、エチルフェニレン、プロピルフェニレン、ブチルフェニレン、ペンチルフェニレン、ヘキシルフェニレン、ヘプチルフェニレン、オクチルフェニレン、ノニルフェニレン、デシルフェニレン、ウンデシルフェニレン、ドデシルフェニレン及びトリデシルフェニレン）である。
【００１０】
３又は４価の炭化水素基としては、一般式（５）、（６）又は（７）で表される基等が含まれる。
【化３】
2006152515.tif 000004
Ｒ21は水素原子又は炭素数１〜５のアルキル基、Ｒ22は水素原子又は炭素数１〜３のアルキル基、ｈ及びｉはそれぞれ０〜２１の整数、ｊは１又は２、（ｈ＋ｉ＋１）×ｊは１〜２２の整数、ｐは０又は１、ｑは（４−ｐ）で表される数、ｒ及びｔは０〜３の整数、ｓ及びｕは０〜４の整数、ｚは１〜４の整数、（ｓ＋ｕ）×ｚは３又は４、（ｒ＋ｓ＋ｔ＋ｕ）×ｚは３〜１０の整数、Ｃは炭素原子、Ｈは水素原子を表し、ｐ＝０のとき（Ｒ21−）ｐは削除され、ｒ、ｓ又はｔが０のとき｛＞ＣＨＲ22｝ｒ、｛＞Ｃ（Ｒ22）−｝ｓ又は｛＞ＣＨＲ22｝ｔは削除され、ｕ＝０のときは｛＞ＣＨ−ＣＨ2−｝ｕは削除される。
【００１１】
一般式（７）において、ｒ、ｓ、ｔ及び／又はｚが２より大きい場合、複数個のＲ22は同じであっても異なっていてもよい。
【００１２】
一般式（５）、（６）又は（７）で表される３価の炭化水素基としては、次の化学式で表される基等が挙げられる。
【化４】
2006152515.tif 000005
これらのうち、グリセリンからすべての水酸基を除いた残基及びトリメチロールプロパンからすべての水酸基を除いた残基が好ましい。
【００１３】
一般式（５）、（６）又は（７）で表される４価の炭化水素基としては、次の化学式で表される基等が挙げられる。
【化５】
2006152515.tif 000006
これらのうち、ヘキサン−１，３，４，６−テトラオールからすべての水酸基を除いた残基及びペンタエリスリトールからすべての水酸基を除いた残基が好ましい。
【００１４】
エーテル結合を有する炭素数２〜２４の炭化水素基としては、メトキシオクチル、ブトキシブチル、デシルオキシヘキシル、メトキシフェニル、メトキシベンジル、２−オキサデシレン｛−（ＣＨ2）8−Ｏ−ＣＨ2−｝及び７−オキサトリデシレン｛−（ＣＨ2）6−Ｏ−（ＣＨ2）6−｝の他、次の化学式で表される基等が挙げられる。
【化６】
2006152515.tif 000007
【００１５】
エーテル結合を有してもよい炭素数１〜２４の炭化水素基（Ｒ11）の炭素数は、１〜２２が好ましく、さらに好ましくは２〜１８、特に好ましくは３〜１８である。炭素数がこの範囲であると、脱水性をさらに向上できる。
【００１６】
炭素数１〜２４の炭化水素基（Ｒ12）としては、１又は２価の炭化水素基が含まれ、３又は４価の炭化水素基を含まないこと以外はＲ11と同じであり、好ましい範囲も同じである。
炭素数１〜２４の炭化水素基（Ｒ13）としては、２価の炭化水素基が含まれ、１、３又は４価の炭化水素基を含まないこと以外はＲ11と同じであり、好ましい範囲も同じである。
【００１７】
炭素数１〜２４の炭化水素基（Ｒ12及びＲ13）の炭素数は、１〜２２が好ましく、さらに好ましくは２〜１８、特に好ましくは３〜１８である。この範囲であると、脱水性をさらに向上できる。
【００１８】
オキシアルキレン基（ＡＯ，ＯＡ）としては、オキシエチレン又はオキシプロピレンである。
ｎ又はｍが２以上の場合、複数個のオキシアルキレン基は同じでも異なってもよい。また、この場合、
複数個のオキシアルキレン基の結合形式はブロック、ランダム及びこれらの混合のいずれでもよいが、ランダムが好ましい。
オキシアルキレン基（ＡＯ，ＯＡ）のうち、オキシエチレン又はオキシプロピレンからなるか、これらのランダム状が好ましく、さらに好ましくはオキシエチレン又はオキシプロピレンからなることである。
【００１９】
Ｘのうち、炭素数１〜２４の脂肪族アシル基としては、飽和脂肪族アシル基及び不飽和脂肪族アシル基等が含まれる。
飽和脂肪族アシル基としては、ホルミル、アセチル、プロピオニル、ブチリル、イソブチリル、バレリル、イソバレリル、ヘキサノイル、ヘプタノイル、オクタノイル、２−エチルヘキサノイル、ノナノイル、デカノイル、ウンデカノイル、ラウロイル、トリデカノイル、イソトリデカノイル、ミリストイル、パルミトイル及びステアロイル等が挙げられる。
【００２０】
不飽和脂肪族アシル基としては、アクリロイル、メタクリロイル、クロトノイル、イソクロトノイル、ブテノイル、ブタジエノイル、ペンテノイル、ヘキセノイル、ヘプテノイル、オクテノイル、ノネノイル、デセノイル、ウンデセノイル、ドデセノイル、テトラデセノイル、オレオイル、エライジノイル、シクロペンタノイル、シクロヘキサノイル、シクロヘプタノイル、メチルシクロペンタノイル、メチルシクロヘキサノイル、メチルシクロヘプタノイル、シクロペンテノイル、２，４−シクロペンタジエノイル、シクロヘキセノイル、２，４−シクロヘキサジエノイル、シクロヘプテノイル、メチルシクロペンテノイル、メチルシクロヘキセノイル及びメチルシクロヘプテノイル等が挙げられる。
【００２１】
水素原子又は炭素数１〜２４の脂肪族アシル基（Ｘ）のうち、水素原子及び炭素数１〜２２の脂肪族アシル基が好ましく、さらに好ましくは炭素数２〜２０の脂肪族アシル基、特に好ましくは４〜１８の脂肪族アシル基である。この範囲であると、パルプの脱水性をさらに向上できる。
【００２２】
ａは、１〜４の整数が好ましく、さらに好ましくは１〜３の整数、特に好ましくは１〜２の整数である。この範囲であると、パルプの脱水性がさらに良好となる。
ｂは、０〜３の整数が好ましく、さらに好ましくは１〜３の整数である。この範囲であると、黒液への分散が適度になりパルプの脱水性がさらに良好となる。
ａ＋ｂは、１〜４が好ましく、さらに好ましくは２〜４である。この範囲であると、パルプの脱水性がさらに良好となる。
【００２３】
ｃは、１又は２が好ましい。この範囲であると、パルプの脱水性がさらに良好となる。
ｄは、１又は２が好ましい。この範囲であると、パルプの脱水性がさらに良好となる。
ｅは、（２−ｄ）で表される値である。
【００２４】
ｎ及びｍは、１〜５０の整数が好ましく、さらに好ましくは３〜４０の整数、特に好ましくは５〜３５の整数である。また一般式（３）においてｍとｎは同じあっても異なっていてもよく、いずれの場合でもこの範囲であると、パルプの脱水性をさらに向上できる。
【００２５】
一般式（１）において、ａが２以上の場合、複数個の｛Ｈ−（ＯＡ）n−Ｏ−｝は同じであっても異なっていてもよく、またｂが２以上の場合、複数個の｛−Ｏ−Ｘ｝は同じであっても異なっていてもよい。
【００２６】
一般式（２）において、ｃが２の場合、２個の｛Ｈ−（ＡＯ）ｎ−｝ｄＮ（Ｘ）ｅ−は同じであっても異なっていてもよい。また、ｄが２の場合、２個の｛Ｈ−（ＡＯ）ｎ−｝は同じであっても異なっていてもよい。
【００２７】
一般式（１）で表される化合物としては、以下のような化合物を好ましく例示できる。
＜ａ＝１，ｂ＝０＞
ポリオキシプロピレンモノブチルエーテル、ポリオキシエチレンモノイソブチルエーテル、ポリオキシエチレンモノペンチルエーテル、ポリオキシエチレンモノヘキシルエーテル、ポリオキシエチレン・ポリオキシプロピレンモノヘプチルエーテル、ポリオキシエチレンモノオクチルエーテル、ポリオキシエチレンモノ２−エチルヘキシルエーテル、ポリオキシエチレンモノノニルエーテル、ポリオキシエチレンモノデシルエーテル、ポリオキシエチレン・ポリオキシプロピレンモノウンデシルエーテル、ポリオキシエチレンモノラウリルエーテル、ポリオキシプロピレンモノトリデシルエーテル、ポリオキシエチレン・ポリオキシプロピレンモノイソトリデシルエーテル、ポリオキシエチレンモノミリスチルエーテル、ポリオキシエチレンモノパルミチルエーテル、ポリオキシエチレンモノオクタデシルエーテル、ポリオキシエチレン・ポリオキシプロピレンモノブテニルエーテル、ポリオキシエチレンモノヘキセニルエーテル、ポリオキシエチレンモノオクテニルエーテル、ポリオキシエチレンモノウンデセニルエーテル、ポリオキシエチレンモノオレイルエーテル、ポリオキシエチレンモノα−ナフチルエーテル、ポリオキシエチレンモノβ−ナフチルエーテル、ポリオキシエチレンモノメチルフェニルエーテル、ポリオキシエチレンモノエチルフェニルエーテル、ポリオキシエチレンモノプロピルフェニルエーテル、ポリオキシエチレンブチルモノフェニルエーテル、ポリオキシエチレンモノオクチルフェニルエーテル、ポリオキシエチレンモノノニルフェニルエーテル、ポリオキシエチレンモノドデシルフェニルエーテル、ポリオキシエチレンジフェニルメチルエーテル、ポリオキシエチレンジメチルフェニルエーテル。
【００２８】
＜ａ＝１，ｂ＝１＞
ブチレングリコールモノオレートのエチレンオキシド付加体、トリメチレングリコールモノラウレートのエチレンオキシド付加体、テトラメチレングリコールモノミリスチレートのエチレンオキシド付加体、ヘキサメチレングリコールモノステアレートのエチレンオキシド付加体、オクタメチレングリコールモノヘキシレートのエチレンオキシド付加体、デカメチレングリコールモノラウレートのエチレンオキシド付加体、トリデカメチレングリコールモノブチレートのエチレンオキシド付加体、オクタデカメチレングリコールモノアセテートのエチレンオキシド付加体、ブテニレングリコールモノステアレートのエチレンオキシド付加体、ブタジエニレングリコールモノラウレートのエチレンオキシド付加体、ペンテニレングリコールモノステアレートのエチレンオキシド付加体、ヘキセニレングリコールモノオクチレートのエチレンオキシド付加体、ヘプテニレングリコールモノパルミテートのエチレンオキシド付加体、オクテニレングリコールモノステアレートのエチレンオキシド付加体、ノネニレングリコールモノブチレートのエチレンオキシド付加体、デセニレングリコールモノヘキシレートのエチレンオキシド付加体、ウンデセニレングリコールモノラウレートのエチレンオキシド付加体、ドデセニレングリコールモノブチレートのエチレンオキシド付加体、テトラデセニレングリコールモノステアレートのエチレンオキシド付加体、オクタデセニレングリコールモノオレートのエチレンオキシド付加体、カテコールモノステアレートのエチレンオキシド付加体、ヘプタデセニルカルボニルオキシメチルフェノールのエチレンオキシド付加体、ヘプタデシルカルボニルオキシメチルフェノールのエチレンオキシド付加体。
【００２９】
＜ａ＝１，ｂ＝２＞
グリセリンジオレートのエチレンオキシド付加体、トリメチロールプロパンジステアレートのエチレンオキシド付加体、トリメチロールエタンジラウレートのエチレンオキシド付加体、ヘキサントリオールジオレートのエチレンオキシド付加体。
【００３０】
＜ａ＝１，ｂ＝３＞
ジグリセリントリオレートのエチレンオキシド付加体、ジグリセリントリラウレートのエチレンオキシド付加体、ジグリセリントリステアレートのエチレンオキシド付加体、ペンタエリスリトールトリブチレートのエチレンオキシド及びプロピレンオキシド付加体、ペンタエリスリトールトリオレートのエチレンオキシド付加体、ソルビタントリオレートのエチレンオキシド付加体、ソルビタントリステアレートのエチレンオキシド付加体、ソルビタントリラウレートのエチレンオキシド付加体、ソルビタントリパルミテートのエチレンオキシド付加体、ソルビタントリミリスチレートのエチレンオキシド付加体。
【００３１】
＜ａ＝２，ｂ＝０＞
ヘキサメチレングリコールのエチレンオキシド及びプロピレンオキシド付加体、ビスフェノールのエチレンオキシド及びプロピレンオキシド付加体、ブチレングリコールのエチレンオキシド付加体、トリメチレングリコールのエチレンオキシド付加体、テトラメチレングリコールのエチレンオキシド付加体、ヘキサメチレングリコールのエチレンオキシド付加体、オクタメチレングリコールのエチレンオキシド付加体、デカメチレングリコールのエチレンオキシド付加体、トリデカメチレングリコールのエチレンオキシド付加体、オクタデカメチレングリコールのエチレンオキシド付加体、ブテニレングリコールのエチレンオキシド付加体、ブタジエニレングリコールのエチレンオキシド付加体、ペンテニレングリコールのエチレンオキシド付加体、ヘキセニレングリコールのエチレンオキシド付加体、ヘプテニレングリコールのエチレンオキシド付加体、オクテニレングリコールのエチレンオキシド付加体、ノネニレングリコールのエチレンオキシド付加体、デセニレングリコールのエチレンオキシド付加体、ウンデセニレングリコールのエチレンオキシド付加体、ドデセニレングリコールのエチレンオキシド付加体、テトラデセニレングリコールのエチレンオキシド付加体、オクタデセニレングリコールのエチレンオキシド付加体、カテコールのエチレンオキシド付加体。
【００３２】
＜ａ＝２，ｂ＝１＞
グリセリンモノオレートのエチレンオキシド付加体、グリセリンモノステアレートのエチレンオキシド付加体、グリセリンモノラウレートのエチレンオキシド付加体、グリセリンモノパルミテートのエチレンオキシド付加体、グリセリンモノミリスチレートのエチレンオキシド付加体、トリメチロールプロパンモノオレートのエチレンオキシド付加体、トリメチロールプロパンモノステアレートのエチレンオキシド付加体、トリメチロールプロパンモノラウレートのエチレンオキシド付加体、トリメチロールエタンモノパルミテートのエチレンオキシド付加体、トリメチロールエタンモノオレートのエチレンオキシド付加体。
【００３３】
＜ａ＝２，ｂ＝２＞
ジグリセリンジオクチレートのエチレンオキシド付加体、ペンタエリスリトールジブチレートのエチレンオキシド及びプロピレンオキシド付加体、ソルビタンジオレートのエチレンオキシド付加体、ソルビタンジステアレートのエチレンオキシド付加体、ソルビタンジラウレートのエチレンオキシド付加体、ソルビタンジパルミテートのエチレンオキシド付加体、ソルビタンジミリスチレートのエチレンオキシド付加体。
【００３４】
＜ａ＝３，ｂ＝０＞
トリメチロールプロパンのエチレンオキシド付加体、グリセリンのエチレンオキシド付加体、トリメチロールエタンのエチレンオキシド付加体。
【００３５】
＜ａ＝３，ｂ＝１＞
ソルビタンモノオレートのエチレンオキシド付加体、ソルビタンモノステアレートのエチレンオキシド付加体、ソルビタンモノラウレートのエチレンオキシド付加体、ソルビタンモノパルミテートのエチレンオキシド付加体、ソルビタンモノミリスチレートのエチレンオキシド付加体、ペンタエリスリトールモノオレートのエチレンオキシド付加体、ペンタエリスリトールモノステアレートのエチレンオキシド付加体、ペンタエリスリトールモノラウレートのエチレンオキシド付加体、ペンタエリスリトールモノパルミテートのエチレンオキシド付加体、ペンタエリスリトールモノミリスチレートのエチレンオキシド付加体。
【００３６】
＜ａ＝４，ｂ＝０＞
ソルビタンのエチレンオキシド及びプロピレンオキシド付加体、ジグリセリンのエチレンオキシド及びプロピレンオキシド付加体、ペンタエリスリトールのエチレンオキシド及びプロピレンオキシド付加体。
【００３７】
これらのうち、パルプの脱水性の観点等から、＜ａ＝１，ｂ＝０＞、＜ａ＝１，ｂ＝１＞、＜ａ＝１，ｂ＝２＞、＜ａ＝１，ｂ＝３＞、＜ａ＝２，ｂ＝１＞、＜ａ＝２，ｂ＝２＞又は＜ａ＝３，ｂ＝１＞で例示した化合物がより好ましく、さらに好ましくは＜ａ＝１，ｂ＝０＞、＜ａ＝１，ｂ＝２＞、＜ａ＝１，ｂ＝３＞、＜ａ＝２，ｂ＝１＞、＜ａ＝２，ｂ＝２＞又は＜ａ＝３，ｂ＝１＞で例示した化合物、特に好ましくは＜ａ＝１，ｂ＝０＞、＜ａ＝１，ｂ＝２＞、＜ａ＝１，ｂ＝３＞、＜ａ＝２，ｂ＝１＞又は＜ａ＝３，ｂ＝１＞で例示した化合物である。
【００３８】
一般式（２）で表される化合物としては、以下のような化合物を好ましく例示できる。
＜ｃ＝１，ｄ＝１，ｅ＝１＞
Ｎ−ポリオキシエチレン・ポリオキシプロピレン−Ｎ−オレイルオレイルアミド、Ｎ−ポリオキシエチレン−Ｎ−オレイルステアリルアミド、Ｎ−ポリオキシエチレン−Ｎ−ヘキシルブチルアミド、Ｎ−ポリオキシエチレン−Ｎ−オレイルラウリルアミド、Ｎ−ポリオキシエチレン−Ｎ−ミリスチルラウリルアミド。
【００３９】
＜ｃ＝１，ｄ＝２，ｅ＝０＞
ポリオキシエチレンオレイルアミン、ポリオキシエチレンステアリルアミン、ポリオキシエチレンラウリルアミン、ポリオキシエチレンミリスチルアミン、ポリオキシエチレンパルミチルアミン、ポリオキシエチレンベンジルアミン、ポリオキシエチレンオクチルアミン。
【００４０】
＜ｃ＝２，ｄ＝１，ｅ＝１＞
Ｎ，Ｎ’−ヘキサメチレンビスオクチルアミドのエチレンオキシド付加体、Ｎ，Ｎ’−ヘキサメチレンビスステアリルアミドのエチレンオキシド付加体、Ｎ，Ｎ’−テトラメチレンビスオクチルアミドのエチレンオキシド付加体、Ｎ，Ｎ’−ヘキサメチレンビスオクチルアミドのエチレンオキシド付加体、Ｎ，Ｎ’−ヘキサメチレンビスオクチルアミドのエチレンオキシド及びプロピレンオキシド付加体、Ｎ，Ｎ’−ヘキサメチレンビスラウリルアミドのエチレンオキシド付加体、Ｎ，Ｎ’−デカメチレンビスオレイルアミドのエチレンオキシド付加体。
【００４１】
＜ｃ＝２，ｄ＝２，ｅ＝０＞
ヘキサメチレンジアミンのエチレンオキシド付加体、オクタメチレンジアミンのエチレンオキシド付加体、オクタデカメチレンジアミンのエチレンオキシド付加体、オクテニレンジアミンのエチレンオキシド付加体、フェニレンジアミンのエチレンオキシド付加体。
【００４２】
これらのうち、パルプの脱水性の観点等から、＜ｃ＝１，ｄ＝１，ｅ＝１＞、＜ｃ＝１，ｄ＝２，ｅ＝０＞又は＜ｃ＝２，ｄ＝２，ｅ＝０＞で例示した化合物がより好ましく、さらに好ましくは＜ｃ＝１，ｄ＝１，ｅ＝１＞又は＜ｃ＝１，ｄ＝２，ｅ＝０＞で例示した化合物である。
【００４３】
一般式（３）で表される化合物としては、Ｎ−（アミノエチル）オレイン酸アミドのエチレンオキシド付加体、Ｎ−（アミノヘキシル）ラウリン酸アミドのエチレンオキシド付加体、Ｎ−（アミノエチル）ブタン酸アミドのエチレンオキシド及びプロピレンオキシド付加体、Ｎ−（アミノエチル）ステアリン酸アミドのエチレンオキシド付加体、Ｎ−（アミノブチル）アクリル酸アミドのエチレンオキシド及びプロピレンオキシド付加体、Ｎ−（アミノヘキシル）酢酸アミドのエチレンオキシド及びプロピレンオキシド付加体、Ｎ−（アミノオクチル）ヘキサン酸アミドのエチレンオキシド付加体、Ｎ−（アミノヘキシル）プロピオン酸アミドのエチレンオキシド及びプロピレンオキシド付加体及びＮ−（アミノブチル）ラウリン酸アミドのエチレンオキシド付加体等が含まれる。
【００４４】
なお、一般式（１）、（２）又は（３）で表される化合物には、製造方法に基因して発生する分布、原料に基因して発生する分布等が含まれる。そして、これらを精製して単品として用いても、そのまま分布のある混合物として用いてもよい。また、このように分布が存在する場合であっても、これらの化合物は、製造方法により限定されるものではない。また、上記において、「・・のエチレンオキシド付加体」等という記載は、製造方法を限定した例示を意味するものではなく、そのような化学構造を持つ化合物を例示したものである。
【００４５】
オキシアルキレン化合物（Ａ１）、（Ａ２）及び（Ａ３）の重量平均分子量は、いずれも２００〜６０００が好ましく、さらに好ましくは３００〜５０００、特に好ましくは５００〜４０００である。この範囲であると、パルプの脱水性をさらに向上できる。
なお、重量平均分子量は、分子量既知のポリスチレンおよびノルマルプロピルベンゼンを基準物質として、ゲルパーミエーションクロマトグラフィー（ＧＰＣ）法にて測定される。たとえば、ＧＰＣ分析装置（東ソ−株式会社製、型式ＨＬＣ−８１２０ＧＰＣ等）を用いて以下の条件で測定できる。
カラム：東ソー株式会社製、型式ＳｕｐｅｒＨ−４０００ｘ１本と型式ＳｕｐｅｒＨ−２５００ｘ１本とを直列につないだカラム
カラム温度：４０℃
検出器：示差屈折系（ＲＩ検出器）
溶離液：ＴＨＦ
流速：０．５ｍｌ／ｍｉｎ
試料濃度：１重量％（ＴＨＦ溶液）
試料溶液注入量：１０μＬ
データ処理機：東ソー株式会社製、型式ＳＣ−８０２０
分子量既知のポリスチレンの標準物質：東ソー株式会社製、ＴＳＫポリスチレン｛Ｆ１２８｛重量平均分子量（Ｍ、光散乱法で測定されたもの、以下同じ）１，３００，０００｝、Ｆ８０（Ｍ７９１，０００）、Ｆ４０（Ｍ４２７，０００）、Ｆ２０（Ｍ１８４，０００）、Ｆ１０（Ｍ９８，９００）、Ｆ４（Ｍ４３，０００）、Ｆ２（Ｍ１７，３００）、Ｆ１（Ｍ１０，１００）、Ａ５０００（Ｍ６，４００）、Ａ２５００（Ｍ２，８００）、Ａ１０００（Ｍ９５０）及びＡ５００（Ｍ５３０）｝、及びノルマルプロピルベンゼン（分子量１２０．０１９）
【００４６】
オキシアルキレン化合物（Ａ１）、（Ａ２）及び（Ａ３）は、公知の方法を適宜組み合わせて製造でき、活性水素化合物とアシル化剤とのアシル化反応、アシル化生成物とアルキレンオキシドとの付加反応及び活性水素化合物とアルキレンオキシドとの付加反応等により製造できる。
活性水素化合物としては、炭素数１〜２４の活性水素化合物等が使用でき、活性水素を１〜４個有する化合物が含まれる。
活性水素を１個有する化合物としては、メタノール、エタノール、プロパノール、ブタノール、ヘキサノール、オクタノール、デカノール、ラウリルアルコール、パルミチルアルコール、ミリスチルアルコール、ステアリルアルコール、シクロヘプタノール、シクロヘキサノール、アリルアルコール、ブテニルアルコール、オレイルアルコール、フェノール、オクチルフェノール、ノニルフェノール、デシルフェノール、ウンデシルフェノール、ドデシルフェノール、シクロヘキシルアルコール、ベンジルアルコール、ナフトール、メチルフェノール、ジメチルフェノール、トリメチルフェノール、エチルフェノール、３−ヒドロキシプロピルブチルエーテル及び８-ヒドロキシオクチルヘキシルエーテル等が挙げられる。
活性水素を２個有する化合物としては、ブタンジオール、ヘキサンジオール、ネオペンチルグリコール、ジエチルプロパンジオール、カテコール、ソルバイド、ピナコール、ビス（４−ヒドロキシブチル）エーテル、ビス（３−ヒドロキシプロピル）エーテル、エチルアミン、プロピルアミン、ブチルアミン、ヘキシルアミン、オクチルアミン、デシルアミン、ラウリルアミン、ミリスチルアミン、パルミチルアミン、ステアリルアミン、オレイルアミン、アニリン、ベンジルアミン、キシリジン及びトルイジン等が挙げられる。
活性水素を３個有する化合物としては、グリセリン、トリメチロールプロパン、トリメチロールエタン及びヘキサントリオール等が挙げられる。
活性水素を４個有する化合物としては、ペンタエリスリトール、ソルビタン、オクタンテトラオール、ジグリセリン、エチレンジアミン、プロピレンジアミン及びヘキサメチレンジアミン等が挙げられる。
【００４７】
アシル化剤としては、有機酸（酢酸、プロピオン酸、ブタン酸、オクタン酸、２−エチルヘキサン酸、ラウリン酸、ミリスチン酸、パルミチン酸、ステアリン酸、アクリル酸、メタクリル酸、オレイル酸及びエライジン酸等）、酸ハロゲン化物（塩化アセチル、塩化プロピオニル、フッ素化ブテノイル、臭素化オクテノイル、塩化２−エチルヘキサノイル、塩化ラウロイル、ヨウ素化ミリストイル、塩化パルミトイル、塩化ステアロイル、塩化アクリロイル、フッ化メタクリロイル、塩化オレオイル及び塩化エライジノイル等）、酸無水物（無水酢酸、無水プロピオン酸、無水ブタン酸、無水オクタン酸、無水２−エチルヘキサン酸、無水ラウリン酸、無水ミリスチン酸、無水パルミチン酸、無水ステアリン酸、無水アクリル酸、無水メタクリル酸、無水オレイン酸及び無水エライジン酸等）及びこれらの混合物等が挙げられる。
アルキレンオキシドとしては、エチレンオキシド、プロピレンオキシド及びこれらの混合物が含まれる。
【００４８】
活性水素化合物とアシル化剤との反応には、必要により、反応溶媒及び／又は反応促進触媒を用いることができる。反応溶媒としては、公知のアシル化溶媒等が使用でき、炭化水素（トルエン及びキシレン等）、ハロゲン化炭化水素（ジクロロメタン、クロロホルム、四塩化炭素及びジクロロエタン等）及びエーテル（ジエチルエーテル、ジブチルエーテル、メチルエチルエーテル及びエチルイソプロピルエーテル等）等が挙げられる。
反応促進触媒としては、公知のアシル化触媒等が使用でき、塩酸、硫酸、ｐ−トルエンスルホン酸、メタンスルホン酸、水酸化ナトリウム、水酸化カリウム、水酸化セシウム、トリエチルアミン、ピリジン、トリフェニルホスフィン及び三ふっ化ホウ素エーテル錯体等が挙げられる。
【００４９】
活性水素化合物とアルキレンオキシドとの反応には、必要により、反応溶媒及び／又は反応促進触媒を用いることができる。反応溶媒としては、アミド｛Ｎ，Ｎ−ジメチルホルムアミド（ＤＭＦ）、Ｎ，Ｎ−ジメチルアセトアミド及びＮ，Ｎ−ジエチルアセトアミド等｝等が挙げられる。
反応促進触媒としては、水酸化ナトリウム、水酸化カリウム、水酸化セシウム及び三フッ化ホウ素エーテル錯体等が挙げられる。
そして、必要により、溶剤、反応促進触媒及び未反応物を除去すること、さらには精製することができる。
【００５０】
＜エステル（Ｂ）＞
一般式（４）において、Ｒ14はＲ11と同じであり、好ましい範囲も同じである。
炭素数１〜２４の脂肪族アシル基（Ｙ）としては、水素原子を含まないこと以外は一般式（２）又は（３）における（Ｘ）と同じであり、好ましい範囲も同じである。
【００５１】
ｆは、０〜３の整数が好ましく、さらに好ましくは１〜３である。この範囲であると、本発明の脱水性向上剤自身の保存安定性及び水性液体（黒液等）への分散性がさらに良好となる。
ｇは、１〜４の整数が好ましく、さらに好ましくは１〜３である。この範囲であると、本発明の脱水性向上剤自身の保存安定性及びパルプの脱水性をさらに向上できる。
（ｆ＋ｇ）は、１〜４が好ましく、さらに好ましくは２〜４である。この範囲であると、パルプの脱水性をさらに向上できる。
ｇが２以上の場合、複数個の（Ｙ−Ｏ−）は同じであっても異なっていてもよい。
【００５２】
一般式（４）で表されるエステルとしては、以下の化合物を好ましく例示できる。
＜ｇ＝１，ｆ＝０＞
オレイルオレート、ステアリルブチレート、ステアリルステアレート、オクチルラウレート、オクチルフェニルブチレート、ステアリルアクリレート、ステアリルメタクリレート、ラウリルオレート、デカリルブチレート、ステアリルオクチレート、オレイルラウレート、ノニルフェニルパルミテート、ラウリルアクリレート、ミリスチルメタクリレート、２−エチルヘキシルオクチレート、ブテニルラウレート、ヘキセニルステアレート、フェニルアセテート、α−ナフチルブチレート、ベンジルラウレート、ベンジルオレート、ベンジルステアレート、フェネチルラウレート、フェネチルオレート、アニシルオレート。
【００５３】
＜ｇ＝１，ｆ＝１＞
ヘキサメチレングリコールモノブチレート、テトラメチレングリコールモノステアレート、ヘキサメチレングリコールモノオレート、ヘキサメチレングリコールモノステアレート、ヘキサメチレングリコールモノラウレート、ヘキサメチレングリコールモノパルミテート、ヘキサメチレングリコールモノミリスチレート、カテコールモノラウレート、ブテニレングリコールモノステアレート、ブタジエニレングリコールモノラウレート、ヘキセニレングリコールモノオクチレート、オクテニレングリコールモノステアレート、ドデセニレングリコールモノブチレート。
【００５４】
＜ｇ＝１，ｆ＝２＞
グリセリンモノオレート、グリセリンモノステアレート、グリセリンモノラウレート、グリセリンモノパルミテート、グリセリンモノミリスチレート、トリエタノールプロパンモノステアレート、トリエタノールプロパンモノオレート、トリエタノールプロパンモノラウレート、トリエタノールプロパンモノパルミテート、トリエタノールプロパンモノミリスチレート。
【００５５】
＜ｇ＝１，ｆ＝３＞
ソルビタンモノオレート、ソルビタンモノステアレート、ソルビタンモノラウレート、ソルビタンモノラウレート、ソルビタンモノパルミテート、ソルビタンモノミリスチレート、ジグリセリンモノオレート、ジグリセリンモノステアレート、ジグリセリンモノラウレート、ジグリセリンモノパルミテート、ジグリセリンモノミリスチレート、ペンタエリスリトールモノオレート、ペンタエリスリトールモノステアレート、ペンタエリスリトールモノラウレート、ペンタエリスリトールモノパルミテート、ペンタエリスリトールモノミリスチレート。
【００５６】
＜ｇ＝２，ｆ＝０＞
ヘキサメチレングリコールジブチレート、テトラメチレングリコールジステアレート、ヘキサメチレングリコールジオレート、ヘキサメチレングリコールジステアレート、ヘキサメチレングリコールジラウレート、ヘキサメチレングリコールジパルミテート、ヘキサメチレングリコールジミリスチレート、オクタデカメチレングリコールジオレート、オクタデカメチレングリコールジステアレート、オクタデカメチレングリコールジラウレート、オクタデカメチレングリコールジパルミテート、オクタデカメチレングリコールジミリスチレート、カテコールジラウレート、ブテニレングリコールジステアレート、ブタジエニレングリコールジラウレート、ヘキセニレングリコールジオクチレート、オクテニレングリコールジステアレート、ドデセニレングリコールジブチレート、カテコールジステアレート。
【００５７】
＜ｇ＝２，ｆ＝１＞
グリセリンジオレート、グリセリンジステアレート、グリセリンジラウレート、グリセリンジパルミテート、グリセリンジミリスチレート、トリメチロールプロパンジステアレート、トリメチロールプロパンジオレート、トリメチロールプロパンジラウレート、トリメチロールプロパンジパルミテート、トリメチロールプロパンジミリスチレート、トリメチロールエタンジステアレート、トリメチロールエタンジオレート、トリメチロールエタンジラウレート、トリメチロールエタンジパルミテート、トリメチロールエタンジミリスチレート。
【００５８】
＜ｇ＝２，ｆ＝２＞
ソルビタンジオレート、ソルビタンジステアレート、ソルビタンジラウレート、ソルビタンジパルミテート、ソルビタンジミリスチレート、ジグリセリンジステアレート、ジグリセリンジラウレート、ジグリセリンジオレート、ジグリセリンジパルミテート、ジグリセリンジミリスチレート、ペンタエリスリトールジオレート、ペンタエリスリトールジステアレート、ペンタエリスリトールジラウレート、ペンタエリスリトールジパルミテート、ペンタエリスリトールジミリスチレート。
【００５９】
＜ｇ＝３，ｆ＝０＞
グリセリントリオレート、グリセリントリステアレート、グリセリントリラウレート、グリセリントリパルミテート、グリセリントリミリスチレート、トリメチロールプロパントリステアレート、トリメチロールプロパントリオレート、トリメチロールプロパントリラウレート、トリメチロールプロパントリパルミテート、トリメチロールプロパントリミリスチレート、トリメチロールエタントリステアレート、トリメチロールエタントリオレート、トリメチロールエタントリラウレート、トリメチロールエタントリパルミテート、トリメチロールエタントリミリスチレート。
【００６０】
＜ｇ＝３，ｆ＝１＞
ソルビタントリオレート、ソルビタントリステアレート、ソルビタントリラウレート、ソルビタントリパルミテート、ソルビタントリミリスチレート、ジグリセリントリラウレート、ジグリセリントリオレート、ジグリセリントリラウレート、ジグリセリントリステアレート、ジグリセリントリパルミテート、ジグリセリントリミリスチレート、ペンタエリスリトールトリブチレート、ペンタエリスリトールトリオレート、ペンタエリスリトールトリステアレート、ペンタエリスリトールトリラウレート、ペンタエリスリトールトリミリスチレート、ペンタエリスリトールトリパルミテート。
【００６１】
＜ｇ＝４，ｆ＝０＞
ソルビタンテトラオレート、ソルビタンテトラステアレート、ソルビタンテトララウレート、ソルビタンテトラパルミテート、ソルビタンテトラミリスチレート、ジグリセリンテトララウレート、ジグリセリンテトラオレート、ジグリセリンテトララウレート、ジグリセリンテトラステアレート、ジグリセリンテトラパルミテート、ジグリセリンテトラミリスチレート、ペンタエリスリチルテトラブチレート、ペンタエリスリチルテトラオレート、ペンタエリスリチルテトラステアレート、ペンタエリスリチルテトララウレート、ペンタエリスリチルテトラミリスチレート、ペンタエリスリチルテトラパルミテート、
【００６２】
これらのエステルのうち、パルプの脱水性の観点等から、＜ｇ＝１，ｆ＝０＞、＜ｇ＝１，ｆ＝１＞、＜ｇ＝１，ｆ＝２＞、＜ｇ＝１，ｆ＝３＞、＜ｇ＝２，ｆ＝１＞、＜ｇ＝２，ｆ＝２＞又は＜ｇ＝３，ｆ＝１＞で例示した化合物がより好ましく、さらに好ましくは＜ｇ＝１，ｆ＝０＞、＜ｇ＝１，ｆ＝２＞、＜ｇ＝１，ｆ＝３＞、＜ｇ＝２，ｆ＝１＞、＜ｇ＝２，ｆ＝２＞又は＜ｇ＝３，ｆ＝１＞で例示した化合物、特に好ましくは＜ｇ＝１，ｆ＝０＞、＜ｇ＝１，ｆ＝２＞、＜ｇ＝１，ｆ＝３＞、＜ｇ＝２，ｆ＝１＞又は＜ｇ＝３，ｆ＝１＞で例示した化合物である。
【００６３】
エステル（Ｂ）は、公知の方法により製造でき、活性水素化合物とアシル化剤とのアシル化反応等により製造できる。活性水素化合物、アシル化剤、反応及び好ましい範囲等については、オキシアルキレン化合物（Ａ１）、（Ａ２）及び（Ａ３）を製造する場合と同様である。
【００６４】
＜鉱物油（Ｃ）＞
鉱物油（Ｃ）の動粘度（ｍｍ2／ｓ、４０℃）は、０．５〜１００が好ましく、さらに好ましくは１〜７０、特に好ましくは２〜６０である。この範囲であると、パルプの脱水性がさらに向上する。
【００６５】
鉱物油（Ｃ）の流動点（℃）は、−１００〜０が好ましく、さらに好ましくは−９５〜−１０、特に好ましくは−８０〜−２０である。この範囲であると、冬季における本発明の脱水性向上剤自身の粘度がさらに低くなり、ハンドリング性がさらに良好となる。
【００６６】
鉱物油（Ｃ）のアニリン点（℃）は、３０〜１５０が好ましく、さらに好ましく３５〜１４０、特に好ましくは４０〜１３０である。この範囲であると、本発明の脱水性向上剤自身の保存安定性及びパルプの脱水性がさらに向上する。
【００６７】
鉱物油（Ｃ）は、市場から容易に入手でき、たとえば、表１の商品等が挙げられる。
【表１】
2006152515.tif 000008
【００６８】
これらの鉱物油のうち、コスモピュアスピンＲＣ、コスモピュアスピンＧ、クリセフオイル８、クリセフオイル２２及びスーパーオイルＮ２２が好ましく、さらに好ましくはコスモピュアスピンＲＣ、コスモピュアスピンＧ及びスーパーオイルＮ２２である。
【００６９】
オキシアルキレン化合物（Ａ）の含有量（重量％）は、オキシアルキレン化合物（Ａ）、エステル（Ｂ）及び鉱物油（Ｃ）の合計重量に基づいて、５〜６０が好ましく、さらに好ましくは７〜５５、特に好ましくは１０〜５０である。この範囲であると、パルプの脱水性をさらに向上できる。
エステル（Ｂ）の含有量（重量％）は、オキシアルキレン化合物（Ａ）、エステル（Ｂ）及び鉱物油（Ｃ）の合計重量に基づいて、１〜５５が好ましく、さらに好ましくは３〜５０、特に好ましくは５〜４０である。この範囲であると、パルプの脱水性をさらに向上できる。
鉱物油（Ｃ）の含有量（重量％）は、オキシアルキレン化合物（Ａ）、エステル（Ｂ）及び鉱物油（Ｃ）の合計重量に基づいて、３５〜９０が好ましく、さらに好ましくは４０〜８７、特に好ましくは４５〜８５である。この範囲であると、脱水性をさらに向上できる。
【００７０】
本発明のパルプ用脱水性向上剤には、必要に応じて、さらに、オルガノポリシロキサン組成物（Ｄ）、乳化剤（Ｅ）及び水（Ｆ）等を含有させることができる。
オルガノポリシロキサン組成物（Ｄ）、乳化剤（Ｅ）及び水（Ｆ）を含有する場合、（Ａ）〜（Ｃ）の合計含有量（重量％）は、（Ａ）〜（Ｆ）の合計重量に基づいて、０．５〜３０が好ましく、さらに好ましくは２〜２７、特に好ましくは５〜２５である。この範囲であると、パルプの脱水性をさらに向上できる。
【００７１】
オルガノポリシロキサン組成物（Ｄ）としては、オルガノポリシロキサンと微粉末シリカより構成されるものである。
オルガノポリシロキサン組成物（Ｄ）の動粘度（ｍｍ2／ｓ、２５℃）は、５０〜２００，０００が好ましく、さらに好ましくは１００〜１００，０００、特に好ましくは１２０〜８０，０００である。この範囲であると、水性媒体（黒液等）への分散性がさらに良好となり、パルプの脱水性がさらに向上する。
オルガノポリシロキサン組成物（Ｄ）は、市場から容易に入手でき、例えば表２の商品等が挙げられる。
【００７２】
【表２】
2006152515.tif 000009
【００７３】
オルガノポリシロキサン組成物（Ｄ）は、オルガノポリシロキサンと微粉末シリカとを熱処理することによっても得られる。
オルガノポリシロキサンとしては、ジメチルポリシロキサン及びジメチルポリシロキサンのメチル基の一部を他の官能基で置換したもの等が含まれる。
他の官能基としては、炭素数２〜２２のアルキル基（エチル、プロピル、ブチル、オクチル、ドデシル及びオクタデシル等）、フェニル基、炭素数７〜２２のアリールアルキル基（ベンジル及びメチルスチリル（−ＣＨ2−ＣＨ（ＣＨ3）−Ｃ6Ｈ5）等）、１〜３個のハロゲン原子で水素原子を置換した炭素数２〜２２のハロゲン化アルキル基（３，３，３−トリフルオロプロピル、３，４−ジフルオロブチル、モノクロロメチル及び３，４−ジブロモブチル等）等が好ましく例示される。これらのうち、より好ましくは炭素数２〜２２のアルキル基、フェニル基及び炭素数７〜２２のアリールアルキル基であり、さらに好ましくは炭素数２〜２２のアルキル基及びフェニル基である。
他の官能基の置換位置（変性箇所）は、ジメチルポリシロキサンの側鎖、両末端、片末端及びこれらの組合せ位置のいずれでもよいが、製品安定性及びパルプの脱水性の観点等から、側鎖、両末端及び側鎖と両末端との組合せが好ましく、さらに好ましくは側鎖及び側鎖と両末端との組合せである。
オルガノポリシロキサンのメチル基の一部を他の官能基で置換したものとしては、アルキル変性ポリジメチルシロキサン、フェニル変性ポリジメチルシロキサン、アリールアルキル変性ポリジメチルシロキサン、ハロゲン化アルキル変性ポリジメチルシロキサン等が挙げられる。
【００７４】
オルガノポリシロキサンの動粘度（ｍｍ2／ｓ、２５℃）は、１０〜２００，０００が好ましく、さらに好ましくは５０〜１００，０００、特に好ましくは７０〜８０，０００である。この範囲であると、水性媒体（黒液等）への分散性がさらに良好となり、パルプの脱水性がさらに向上する。
オルガノポリシロキサンは、市場から容易に入手でき、たとえば、表３の商品等が挙げられる。
【００７５】
【表３】
2006152515.tif 000010
【００７６】
微粉末シリカとしては、公知のシリカ（乾式シリカ、湿式シリカのいずれでもよい）が使用でき、沈降シリカ、シリカキセロゲル、ヒュームドシリカ及びこれらのシリカを疎水化処理した疎水性シリカ等が含まれる。
微粉末シリカのＢＥＴ法による比表面積（ｍ2 ／ｇ）は、５０〜４００が好ましく、さらに好ましくは８０〜３００、特に好ましくは１００〜２５０である。この範囲であると、パルプの脱水性がさらに良好となる。
なお、ＢＥＴ法は、ＪＩＳ  Ｚ８８３０：２００１に準拠して、定容法にて吸着気体に窒素を用い、窒素の吸着等温線から求められる（たとえば、ユアサアイオニクス社製オートソーブ６を用いて測定される）。
【００７７】
粉末シリカの体積平均粒子径（μｍ）は、０．１〜１００が好ましく、さらに好ましくは０．２〜５０、特に好ましくは０．５〜４０である。この範囲であると、パルプの脱水性がさらに良好となる。
体積平均粒子径は、ＪＩＳ  Ｚ８８２５−１：２００１に準拠した光散乱回折式の粒度分布測定装置（たとえば、コールター製、コールターＬＳ−２３０）を用いて、シリカの屈折率を１．４５８、分散媒（水）の屈折率を１．３３２として求められる。
【００７８】
粉末シリカは、市場から容易に入手でき、たとえば、表４の商品等が挙げられる。
【表４】
2006152515.tif 000011
【００７９】
オルガノポリシロキサン組成物（Ｄ）は、公知の方法等により製造できる。例えば、オルガノポリシロキサンと微粉末シリカとを、撹拌機構を有する混合機中で攪拌しながら６０〜２００℃で熱処理し、必要に応じて低沸点留分を除くことにより製造できる。
オルガノポリシロキサン組成物（Ｄ）には、有機ケイ素化合物及び／又はシロキサン樹脂等を添加してもよい。
有機ケイ素化合物及びシロキサン樹脂等としては、特開平５−２６１２０６号公報又は特開平５−２６１２０７号公報等に記載されたものが使用できる。
有機ケイ素化合物及び／又はシロキサン樹脂等を添加する場合、この添加量（重量％）は、オルガノポリシロキサンと粉末シリカの合計重量に基づき、０．０１〜２０が好ましく、さらに好ましくは０．０２〜１８、特に好ましくは０．０５〜１５である。
【００８０】
オルガノポリシロキサンの含有量（重量％）は、オルガノポリシロキサンと微粉末シリカの合計重量に基づき、５０〜９９．９が好ましく、さらに好ましくは６０〜９９．５、特に好ましくは６５〜９９である。この範囲であると製品安定性がさらに良好になる。
粉末シリカの含有量（重量％）は、オルガノポリシロキサンと粉末シリカの合計重量に基づき、０．１〜５０が好ましく、さらに好ましくは０．５〜４０、特に好ましくは１〜３５である。この範囲であると製品安定性が良好になる。
オルガノポリシロキサン組成物（Ｄ）を含有する場合、この含有量（重量％）は、（Ａ）〜（Ｆ）の合計重量に基づいて、１０〜８８が好ましく、さらに好ましくは２０〜７０である。この範囲であると、パルプの脱水性がさらに向上する。
【００８１】
乳化剤（Ｅ）としては、オルガノポリシロキサン乳化剤等が使用でき、ジメチルポリシロキサンのメチル基の一部をポリオキシアルキレン基で置換したアルキレンオキシド変性ジメチルポリシロキサン等が含まれる。
乳化剤の動粘度（ｍＮ／ｍ、２５℃）は、５〜２００００が好ましく、さらに好ましくは１０〜１２０００、特に好ましくは５０〜８０００である。この範囲であると、本発明の脱水性向上剤自身の保存安定性及び水性媒体（黒液等）への分散性がさらに良好となる。  ポリオキシアルキレン基の置換位置（変性箇所）は、ジメチルポリシロキサンの側鎖、両末端、片末端及びこれらの組合せ位置のいずれでもよいが、製品安定性及びパルプの脱水性の観点等から、側鎖、両末端及び側鎖と両末端との組合せが好ましく、さらに好ましくは側鎖及び側鎖と両末端との組合せである。
オルガノポリシロキサン乳化剤は、市場から容易に入手でき、例えば表５の商品等が挙げられる。
【００８２】
【表５】
2006152515.tif 000012
【００８３】
オルガノポリシロキサン乳化剤以外に、ノニオン乳化剤、カチオン乳化剤、アニオン乳化剤及び両性乳化剤も使用できる。
ノニオン乳化剤としては、ポリオキシエチレンヒマシ油グリセリンエステル、ポリオキシエチレン硬化ヒマシ油グリセリンエステル、ショ糖ラウリン酸エステル、ショ糖オレイン酸エステル、ショ糖ステアリン酸エステル、テトラグリセリンモノラウリン酸エステル、ヘキサグリセリンモノステアリン酸エステル、デカグリセリンモノオレイン酸エステル、ポリグリセリン縮合リシノレイン酸エステル、ポリオキシエチレングリコールジ安息香酸エステル、ポリオキシエチレングリコールジラウリン酸エステル、ポリオキシエチレングリコールジステアリン酸エステル、ポリオキシエチレングリコールジオレイン酸エステル等が含まれる｛一般式（１）〜（３）で表されるオキシアルキレン化合物（Ａ１）〜（Ａ３）は含まれない。｝。
【００８４】
アニオン乳化剤としては、（ポリオキシエチレン）ラウリルエーテル硫酸エステル塩、ドデシルベンゼンスルホン酸塩、（ジ）オクチルスルホコハク酸塩、オレイン酸塩、ポリオキシエチレンラウリルエーテルカルボン酸塩、ナフタレンスルホン酸塩、オクタデカンスルホン酸塩、ポリオキシエチレンラウリルエーテル・スルホコハク酸部分エステル塩、ラウリルアルコール硫酸エステル塩、オレイルアルコール硫酸エステル塩、オクチルナフタレンスルホン酸塩、ラウリルリン酸塩、ポリオキシエチレンノニルフェニルリン酸塩、ナフタレンスルホン酸塩−ホルムアルデヒド縮合物及びポリオキシエチレンラウリルエーテルリン酸塩等が挙げられる。
塩としては、アンモニア塩、アルキルアミン（モノエチルアミン、モノブチルアミン及びトリエチルアミン等）塩及びアルカノールアミン（モノエタノールアミン、ジエタノールアミン及びトリエタノールアミン等）塩、並びに元素の周期律表第１族金属（リチウム、ナトリウム及びカリウム等）の塩及び同第２族金属（マグネシウム、カルシウム及び亜鉛等）の塩等が挙げられる。
【００８５】
カチオン乳化剤としては、モノステアリルジメチルアミン塩、ジステアリルモノメチルアミン塩、モノステアリルトリメチルアンモニウム塩、ジステアリルジメチルアンモニウム塩、塩化ベンザルコニウム、モノベンジルジメチルアンモニウム塩及びジベンジルジメチルアンモニウム塩等が挙げられる。
塩としては、ハロゲン（フッ素、塩素及びヨウ素等）化物、ハロゲン酸（亜塩素酸、過塩素酸、過フッ素酸及び過ヨウ素酸等）塩、硝酸塩、硫酸塩及びリン酸塩等が挙げられる。
【００８６】
両性乳化剤としては、ステアリルベタイン、ラウリルアミドプロピルベタイン及びイミダゾリニウムベタイン等が挙げられる。
【００８７】
これらの乳化剤のうち、パルプの脱水性及び本発明の脱水性向上剤自身の保存安定性の観点等から、ノニオン乳化剤及びオルガノポリシロキサン乳化剤を含むことが好ましく、さらに好ましくはオルガノポリシロキサン乳化剤を含むことである。
【００８８】
乳化剤（Ｅ）を含有する場合、この含有量（重量％）は、（Ａ）〜（Ｆ）の合計重量に基づいて、１〜５０が好ましく、さらに好ましくは１．５〜４０、特に好ましくは２〜３０である。この範囲であるとパルプの脱水性がさらに良好となる。
【００８９】
水（Ｆ）としては、蒸留水、イオン交換水、水道水、工業用水、井戸水、河川水及び湧き水等のいずれも使用できるが、好ましくはイオン交換水、水道水及び工業用水である。
【００９０】
水（Ｆ）を含有する場合、この含有量（重量％）は、（Ａ）〜（Ｆ）の合計重量に基づいて、１〜５０が好ましく、さらに好ましくは２〜４０、特に好ましくは３〜３０である。この範囲であるとパルプの脱水性をさらに向上できる。
【００９１】
本発明のパルプ用脱水性向上剤には、オルガノポリシロキサン組成物（Ｄ）、乳化剤（Ｅ）及び水（Ｆ）に加え、必要に応じて、さらに有機溶剤（Ｇ）を含有させることができる。
有機溶剤（Ｇ）としては、動植物油、脂肪酸及びアルコール等が含まれる。
有機溶剤（Ｇ）の動粘度（ｍｍ2／ｓ、４０℃）は、０．５〜１００が好ましく、さらに好ましくは１〜９０、特に好ましくは１〜８５である。この範囲であると、パルプの脱水性がさらに良好となる。
【００９２】
動植物油としては、菜種油、大豆油、糠油、ひまし油、パーム油、牛脂及び豚脂等が挙げられる。
脂肪酸としては、炭素数８〜２２の脂肪酸等が使用でき、オレイン酸、ラウリン酸、イソステアリン酸等が挙げられる。
アルコールとしては、炭素数４〜２２のアルコール等が使用でき、ヘキシルアルコール、オクチルアルコール、２−エチルヘキシルアルコール及びオレイルアルコール等が挙げられる。これらの有機溶剤（Ｇ）は２種以上を組み合わせて使用することもできる。
【００９３】
有機溶剤（Ｇ）を含有する場合、この含有量（重量％）は、（Ａ）〜（Ｆ）の合計重量に基づいて、２〜６０が好ましく、さらに好ましくは３〜５０、特に好ましくは５〜４０である。この範囲であると、本発明の脱水性向上剤自身の保存安定性及びパルプの脱水性がさらに良好となる。
【００９４】
本発明のパルプ用脱水性向上剤には、必要に応じて、特開２００３−５５１１７号、特開２００１−３０２４１４号及び特開平８−１５７３１３号の各公報等に記載の防腐剤、防カビ剤及び／又は防錆剤等を添加することができる。
【００９５】
本発明のパルプ用脱水性向上剤の製造方法としては均一混合できれば制限されないが、たとえば、次の方法等を適用できる。
（１）鉱物油（Ｃ）を撹拌しながら、これにオキシアルキレン化合物（Ａ）、エステル（Ｂ）の順に添加・混合する方法、
（２）オキシアルキレン化合物（Ａ）とエステル（Ｂ）とを予め混合しておき、この混合物と鉱物油（Ｃ）とを添加・混合する方法、
（３）オキシアルキレン化合物（Ａ）と鉱物油（Ｃ）を予め混合しておき、この混合物とエステル（Ｂ）とを添加・混合する方法、
（４）エステル（Ｂ）と鉱物油（Ｃ）を予め混合しておき、この混合物とオキシアルキレン化合物（Ａ）とを添加・混合する方法、
（５）全ての構成成分を攪拌混合する方法
等が挙げられ、いずれの方法でもよいが、好ましくは（１）、（４）又は（５）の方法であり、さらに好ましくは（１）の方法である。
【００９６】
さらにオルガノポリシロキサン組成物（Ｄ）、乳化剤（Ｅ）及び水（Ｆ）を含有させる場合、上記の（１）〜（５）のいずれの方法でも、どの段階で添加混合してもよいが、予め鉱物油（Ｃ）及びオルガノポリシロキサン組成物（Ｄ）を混合しておき、この混合物に、乳化剤（Ｅ）、水（Ｆ）の順に添加・混合する方法が好ましく、さらに好ましくは予め鉱物油（Ｃ）及びオルガノポリシロキサン組成物（Ｄ）を混合しておき、この混合物にオキシアルキレン化合物（Ａ）、エステル（Ｂ）、乳化剤（Ｅ）、水（Ｆ）の順に添加・混合する方法｛方法（１）｝である。
【００９７】
さらに有機溶剤（Ｇ）を含有させる場合、上記の（１）〜（５）のいずれの方法でも、どの段階で添加混合してもよいが、予め鉱物油（Ｃ）及びオルガノポリシロキサン組成物（Ｄ）を混合しておき、この混合物に、乳化剤（Ｅ）、有機溶剤（Ｇ）、水（Ｆ）の順に添加・混合する方法が好ましく、さらに好ましくは予め鉱物油（Ｃ）及びオルガノポリシロキサン組成物（Ｄ）を混合しておき、この混合物にオキシアルキレン化合物（Ａ）、エステル（Ｂ）、乳化剤（Ｅ）、有機溶剤（Ｇ）、水（Ｆ）の順に添加・混合する方法｛方法（１）｝である。
【００９８】
攪拌混合する温度は均一混合できれば制限ないが、２０〜７０℃が好ましく、さらに好ましくは３０〜６０℃である。また、攪拌混合時間は配合物を均一に混合できればよく特に制限されないが、１０分〜８時間が好ましく、さらに好ましくは３０分〜３時間である。
【００９９】
攪拌混合装置としては、通常の攪拌混合機及び乳化分散機等が使用できる。
攪拌混合機としては、通常の撹拌混合機等が使用でき、インペラ型攪拌機、ニーダー、ラインミキサー及びプラネタリーミキサー等が含まれる。インペラ型攪拌機としては、プロペラ型翼攪拌機、パドル型翼攪拌機及びタービン型翼攪拌機等が挙げられる。
乳化分散機としては、通常の乳化分散機等が使用でき、高速回転遠心放射型乳化分散機、高速回転剪断型乳化分散機、摩砕式乳化分散機機及びメディア式分散機等が含まれる。
高速回転遠心放射型乳化分散機としてはコーレスミキサー等が挙げられる。
高速回転剪断型乳化分散機としてはホモミキサー及びウルトラタックス等が挙げられる。
摩砕式乳化分散機としてはコロイドミル等が挙げられる。
メディア式分散機としてはボールミル及びサンドミル等が挙げられる。
これらの攪拌混合機及び乳化分散機は２種以上を組み合わせて使用することもでき、また攪拌混合機と乳化分散機を組み合わせて使用することもできる。
これらの攪拌混合機及び乳化分散機等のうち、インペラ型攪拌機、高速回転遠心放射型乳化分散機及び高速回転剪断型乳化分散機が好ましく、さらに好ましくはインペラ型攪拌機及び高速回転遠心放射型乳化分散機である。
【０１００】
本発明のパルプ用脱水性向上剤はパルプの脱水工程であれば制限なく適用できるが、特にパルプの製造工程等に適している。
本発明のパルプ用脱水性向上剤は、脱水性を向上したい工程部分へ直接添加するか、その直前部分、またはその工程水が送り込まれる後工程部分等に添加することが好ましい。
具体的例として、パルプ化後の洗浄工程を例にすると、脱水装置（真空ドラムウォッシャー及び加圧ドラムウォッシャー等）のインレットやバット、濾液タンク、脱水装置から濾液タンクへの配管、濾液タンクから脱水装置への配管、脱水装置の散布配管、及び／又はリパルパー等に添加できる。これらのうち、添加しやすいこと、脱水性を向上させたい工程まで近いこと及びパルプとよく混合されること等の観点から、脱水装置のインレットやバット、濾液タンク及び／又はリパルパーが好ましく、さらに好ましくは脱水装置のインレットやバット及び／又はリパルパーである。
また、滞留あるいは循環する工程水（黒液等）や、工程水及びパルプの混合液等に添加することが好ましい。
【０１０１】
本発明のパルプ用脱水性向上剤の添加方法としては、連続添加、断続添加のいずれでもよく、１ケ所添加または多点添加のいずれでもよい。また、添加に際しては、適当な溶剤または水などで希釈してもよく、他の消泡剤等と併用することもできる。
【０１０２】
本発明のパルプ用脱水性向上剤の添加濃度は、脱水装置の種類、パルプの材種やカッパー価、及び工程水の温度や濃度等によって適宜決定されるが、絶乾パルプ（１０５℃、１時間）の重量に基づいて、０．０１〜５重量％が好ましく、さらに好ましくは０．０１〜２である。
【実施例】
【０１０３】
以下に、実施例により本発明を詳細に説明する。なお、特記しない限り、部は重量部、％は重量％を意味する。
次に示す実施例１〜２４及び比較例１〜１６の性能を以下の方法により試験し、その結果を表１３に示した。
＜脱水性＞
某製紙工場のＬ材パルプ製造工程（平均パルプ生産量４００ｔ／日）において、酸素漂白工程直後の洗浄工程の黒液とパルプ（絶乾パルプ濃度：２０％）を用いた。
絶乾パルプ濃度は、パルプ３．５ｇを直径８ｃｍのシャーレに引き延ばして、１０５℃、１時間の順風乾燥機で乾燥し、この乾燥前後の重量から算出した（従って、絶乾パルプに厳密にはパルプ以外の不揮発性成分も含まれる）。
１０００ｍｌのステンレス製ビーカー（高さ１２ｃｍ、内径１０．５ｃｍ）に黒液４６２．５ｇを計り取り、８０℃に調節した。この黒液中にパルプ３７．５ｇを投入し、プラスチック羽（幅１．５ｃｍ、長さ６ｃｍ、厚み２ｍｍ、ポリプロピレン製）により５００ｒｐｍで撹拌を開始すると共に、評価サンプル０．００４５ｇを添加した後、８０℃、５００ｒｐｍで７分間攪拌を継続して、脱水評価液を調製した。
次いで、直ちに、この脱水評価液を以下の脱水性評価装置のガラス製カラム内に投入して、引き続き、２０秒間だけコックを開き、その間に分離した濾液の量（ｇ）を測定した。
そして、評価サンプルを添加しないで調製した脱水評価液（ブランク）について同様にして濾液量（ｇ）を求め、このブランクの濾液量から測定された濾液量を差し引いた値を脱水性とした。脱水性の値が大きい程脱水性が高いといえる。
【０１０４】
＜脱水性評価装置＞
下端にコックのついたガラス製カラム（カラム部：長さ４０ｃｍ、内径６ｃｍ、コック部：ガラス管長さ８ｃｍ、内径４ｍｍ）と吸引瓶（内容量２０リットル）と真空ポンプから構成され、ガラス製カラムのカラム部の下端より３ｃｍのところに目開き０．２５０ｍｍ（ＪＩＳ  Ｚ８８０１：２０００）の金網（ＳＵＳ製）が設置され、パルプが濾別されるようになっている。そして、コック部の下端は肉厚管で吸引瓶につながれており、吸引瓶内部はこれに肉厚管でつながれた真空ポンプによって９０ｋＰａに調整した後コックが開かれるまで密閉に保たれている。
【０１０５】
実施例で使用したポリオキシアルキレン化合物（Ａ１１）〜（Ａ３１）をそれぞれ表６〜８に示す。
【表６】
2006152515.tif 000013
注）ＯＡ（オキシアルキレン）：ＥＯはオキシエチレン、ＰＯはオキシプロピレンを示し、その添字はそれぞれ含有個数を示す。また、・はブロック状、／はランダム状を示す。
【０１０６】
【表７】
2006152515.tif 000014
注）ＡＯ：表６のＯＡに同じ。
【０１０７】
【表８】
2006152515.tif 000015
注）ＡＯ：表６のＯＡに同じ。
【０１０８】
実施例で使用したエステル（Ｂ１）〜（Ｂ９）を表９に示す。
【表９】
2006152515.tif 000016
【０１０９】
実施例で使用した鉱物油（Ｃ１）〜（Ｃ９）を表１０に示す。
【表１０】
2006152515.tif 000017
【０１１０】
＜実施例１＞
オキシアルキレン化合物（Ａ１０１）５０部、エステル（Ｂ１）１０部及び鉱物油（Ｃ１）４０部を２５〜３５℃で均一撹拌混合して、本発明のパルプ用脱水性向上剤（１）を製造した。
【０１１１】
＜実施例２＞
オキシアルキレン化合物（Ａ２００）３部、オキシアルキレン化合物（Ａ３０１）４部、エステル（Ｂ２）１０部及び鉱物油（Ｃ１）８３部を２５〜３５℃で均一撹拌混合して、本発明のパルプ用脱水性向上剤（２）を製造した。
【０１１２】
＜実施例３＞
オキシアルキレン化合物（Ａ１０２）１０部、オキシアルキレン化合物（Ａ２０１）５部、オキシアルキレン化合物（Ａ３０１）５部、エステル（Ｂ１）３０部及び鉱物油（Ｃ２）５０部を２５〜３５℃で均一撹拌混合して、本発明のパルプ用脱水性向上剤（３）を製造した。
【０１１３】
＜実施例４＞
オキシアルキレン化合物（Ａ２０２）６部、オキシアルキレン化合物（Ａ３０３）３部、エステル（Ｂ３）３部、鉱物油（Ｃ３）６部及びオルガノポリシロキサン組成物（Ｄ１）｛トーレ・ダウコーニング・シリコーン（株）製、商品名ＳＣ−５５７０、粘度（２５℃）２０００ｍＰａ・ｓ｝８０部を２５〜３５℃で撹拌混合し、この混合物に乳化剤（Ｅ１）｛ポリオキシエチレングリコール（２０モル）ジオレート｝１部を加え、ホモミキサー（特種機化工業製、ＴＫホモミキサーＭＡＲＫ  II２．５型）を用い３０〜４０℃で２０分間撹拌混合した後、水（Ｆ１）｛水道水（愛知県東海市上水道水｝１部を加えてさらに３０分間、２５〜３５℃で攪拌混合して、本発明のパルプ用脱水性向上剤（４）を製造した。
【０１１４】
＜実施例５＞
オキシアルキレン化合物（Ａ１０３）１５部、エステル（Ｂ２）２部、鉱物油（Ｃ３）１３部及びオルガノポリシロキサン組成物（Ｄ１）６０部を２５〜３５℃で撹拌混合し、この混合物に乳化剤（Ｅ１）３部を加え、ホモミキサー（特種機化工業製、ＴＫホモミキサーＭＡＲＫ  II２．５型）を用い３０〜４０℃で２０分間撹拌混合した後、水（Ｆ１）７部を加えてさらに３０分間、２５〜３５℃で攪拌混合して、本発明のパルプ用脱水性向上剤（５）を製造した。
【０１１５】
＜実施例６＞
オルガノポリシロキサン｛トーレ・ダウコーニング・シリコーン（株）製、商品名ＳＨ−２００（５０ｃＳｔ）｝９３部及び微粉末シリカ｛Ｄｅｇｕｓｓａ ＡＧ製、商品名ＳＩＰＥＲＮＡＴ Ｄ１０｝７部を１８０℃で４時間加熱混合して、オルガノポリシロキサン組成物（Ｄ２）｛粘度（２５℃）２００ｍＰａ・ｓ｝を製造した。
オキシアルキレン化合物（Ａ１０４）５部、エステル（Ｂ１）１部、鉱物油（Ｃ３）１４部及びオルガノポリシロキサン組成物（Ｄ２）４５部を２５〜３５℃で撹拌混合し、この混合物に乳化剤（Ｅ２）｛日本ユニカー（株）製、商品名ＦＺ２１７１｝５部を加え、４０〜５０℃で３０分間撹拌混合した後、水（Ｆ１）５部を加えてさらに６０分間、２５〜３５℃で攪拌混合して、本発明のパルプ用脱水性向上剤（６）を製造した。
【０１１６】
＜実施例７＞
オキシアルキレン化合物（Ａ１０５）２８部、エステル（Ｂ２）４部、鉱物油（Ｃ２）１８部、オルガノポリシロキサン組成物（Ｄ１）２０部及びオルガノポリシロキサン組成物（Ｄ２）１０部を２５〜３５℃で撹拌混合し、この混合物に乳化剤（Ｅ３）｛信越シリコーン（株）製、商品名ＫＦ９４５ＡＣ｝１０部を加え、３０〜４０℃で１５分間撹拌混合した後、水（Ｆ１）１０部を加えてさらに６０分間、２５〜３５℃で撹拌混合して、本発明のパルプ用脱水性向上剤（７）を製造した。
【０１１７】
＜実施例８＞
オキシアルキレン化合物（Ａ１０６）７部、オキシアルキレン化合物（Ａ３０２）８部、エステル（Ｂ２）５部、鉱物油（Ｃ２）３０部及びオルガノポリシロキサン組成物（Ｄ３）｛ダウコーニング アジア（株）製、商品名ＦＳアンチホームＤＢ−１００、粘度（２５℃）２５００ｍＰａ・ｓ｝１５部を２５〜３５℃で撹拌混合し、この混合物に乳化剤（Ｅ３）３０部を加え、３０〜４０℃で１５分間撹拌混合した後、水（Ｆ１）５部を加えてさらに６０分間、２５〜３５℃で撹拌混合して、本発明のパルプ用脱水性向上剤（８）を製造した。
【０１１８】
＜実施例９＞
オキシアルキレン化合物（Ａ２０１）５部、エステル（Ｂ６）１部、鉱物油（Ｃ４）４部、オルガノポリシロキサン組成物（Ｄ２）６０部及び乳化剤（Ｅ２）３部を４０〜５０℃で３０分間撹拌混合した後、水（Ｆ１）２７部を加えてさらに６０分間、２５〜３５℃で攪拌混合して、本発明のパルプ用脱水性向上剤（９）を製造した。
【０１１９】
＜実施例１０＞
オキシアルキレン化合物（Ａ１０２）１２部、エステル（Ｂ５）６部、鉱物油（Ｃ３）１２部、オルガノポリシロキサン組成物（Ｄ１）６０部及び乳化剤（Ｅ４）｛ポリエチレングリコール（ＰＥＧ４００）モノオレート｝５部を３０〜４０℃で２０分間撹拌混合した後、水（Ｆ１）５部を加えてさらに３０分間、２５〜３５℃で攪拌混合して本発明のパルプ用脱水性向上剤（１０）を製造した。
【０１２０】
＜実施例１１＞
オキシアルキレン化合物（Ａ１０１）３０部、エステル（Ｂ４）５部、鉱物油（Ｃ５）２０部、オルガノポリシロキサン組成物（Ｄ１）１５部、オルガノポリシロキサン組成物（Ｄ２）１０部及び乳化剤（Ｅ３）１５部を加え３０〜４０℃で１５分間撹拌混合した後、水（Ｆ１）５部を加えてさらに６０分間、２５〜３５℃で撹拌混合して、本発明のパルプ用脱水性向上剤（１１）を製造した。
【０１２１】
＜実施例１２＞
オキシアルキレン化合物（Ａ１０３）１８部、エステル（Ｂ１）２部、鉱物油（Ｃ２）１５部、オルガノポリシロキサン組成物（Ｄ３）２０部、乳化剤（Ｅ３）１０部及び有機溶剤（Ｇ１）｛ひまし油｝５部を３０〜４０℃で１５分間撹拌混合した後、水（Ｆ１）３０部を加えてさらに６０分間、２５〜３５℃で撹拌混合して、本発明のパルプ用脱水性向上剤（１２）を製造した。
【０１２２】
＜実施例１３＞
オキシアルキレン化合物（Ａ１０４）２部、エステル（Ｂ１）１部、鉱物油（Ｃ６）４部、オルガノポリシロキサン組成物（Ｄ１）６５部、乳化剤（Ｅ３）３部及び有機溶剤（Ｇ２）｛オクチルアルコール、花王（株）、商品名カルコール０８９８｝２０部を３０〜４０℃で２０分間撹拌混合した後、水（Ｆ１）５部を加えてさらに３０分間、２５〜３５℃で攪拌混合して、本発明のパルプ用脱水性向上剤（１３）を製造した。
【０１２３】
＜実施例１４＞
オキシアルキレン化合物（Ａ１０７）５０部、エステル（Ｂ１）１０部及び鉱物油（Ｃ１）４０部を２５〜３５℃で均一撹拌して、本発明のパルプ用脱水性向上剤（１４）を製造した。
【０１２４】
＜実施例１５＞
オキシアルキレン化合物（Ａ２０４）３部、オキシアルキレン化合物（Ａ３０１）４部、エステル（Ｂ２）１０部及び鉱物油（Ｃ１）８３部を２５〜３５℃で均一撹拌して、本発明のパルプ用脱水性向上剤（１５）を製造した。
【０１２５】
＜実施例１６＞
オキシアルキレン化合物（Ａ１０２）１０部、オキシアルキレン化合物（Ａ２０１）５部、オキシアルキレン化合物（Ａ３０４）５部、エステル（Ｂ１）３０部及び鉱物油（Ｃ２）５０部を２５〜３５℃で均一撹拌して、本発明のパルプ用脱水性向上剤（１６）を製造した。
【０１２６】
＜実施例１７＞
オキシアルキレン化合物（Ａ２０５）６部、オキシアルキレン化合物（Ａ３０３）３部、エステル（Ｂ３）３部、鉱物油（Ｃ３）６部、オルガノポリシロキサン組成物（Ｄ１）８０部及び乳化剤（Ｅ１）１部を３０〜４０℃で２０分間撹拌混合した後、水（Ｆ１）１部を加えてさらに３０分間、２５〜３５℃で攪拌混合して、本発明のパルプ用脱水性向上剤（１７）を製造した。
【０１２７】
＜実施例１８＞
オキシアルキレン化合物（Ａ１０８）１５部、エステル（Ｂ２）２部、鉱物油（Ｃ３）１３部、オルガノポリシロキサン組成物（Ｄ１）６０部及び乳化剤（Ｅ１）３部を３０〜４０℃で２０分間撹拌混合した後、水（Ｆ１）７部を加えてさらに３０分間、２５〜３５℃で攪拌混合して、本発明のパルプ用脱水性向上剤１８を製造した。
【０１２８】
＜実施例１９＞
オキシアルキレン化合物（Ａ１０９）５部、エステル（Ｂ１）１部、鉱物油（Ｃ３）１４部、オルガノポリシロキサン組成物（Ｄ２）４５部及び乳化剤（Ｅ２）５部を４０〜５０℃で３０分間撹拌混合した後、水（Ｆ１）５部を加えてさらに６０分間、２５〜３５℃で攪拌混合して、本発明のパルプ用脱水性向上剤（１９）を製造した。
【０１２９】
＜実施例２０＞
オキシアルキレン化合物（Ａ１０８）２８部、エステル（Ｂ２）４部、鉱物油（Ｃ２）１８部、オルガノポリシロキサン組成物（Ｄ１）２０部、オルガノポリシロキサン組成物（Ｄ２）１０部及び乳化剤（Ｅ３）１０部を３０〜４０℃で１５分間撹拌混合した後、水（Ｆ１）１０部を加えてさらに６０分間、２５〜３５℃で撹拌混合して、本発明のパルプ用脱水性向上剤（２０）を製造した。
【０１３０】
＜実施例２１＞
オキシアルキレン化合物（Ａ１０６）７部、オキシアルキレン化合物（Ａ３０５）８部、エステル（Ｂ２）５部、鉱物油（Ｃ２）３０部、オルガノポリシロキサン組成物（Ｄ３）１５部及び乳化剤（Ｅ３）３０部を３０〜４０℃で１５分間撹拌混合した後、水（Ｆ１）５部を加えてさらに６０分間、２５〜３５℃で撹拌混合して、本発明のパルプ用脱水性向上剤（２１）を製造した。
【０１３１】
＜実施例２２＞
オキシアルキレン化合物（Ａ２０６）５部、エステル（Ｂ６）１部、鉱物油（Ｃ４）４部、オルガノポリシロキサン組成物（Ｄ２）６０部及び乳化剤（Ｅ２）３部を４０〜５０℃で３０分間撹拌混合した後、水（Ｆ１）２７部を加えてさらに６０分間、２５〜３５℃で攪拌混合して、本発明のパルプ用脱水性向上剤（２２）を製造した。
【０１３２】
＜実施例２３＞
オキシアルキレン化合物（Ａ１０２）１２部、エステル（Ｂ７）６部、鉱物油（Ｃ３）１２部、オルガノポリシロキサン組成物（Ｄ１）６０部及び乳化剤（Ｅ４）５部を３０〜４０℃で２０分間撹拌混合した後、水（Ｆ１）５部を加えてさらに３０分間、２５〜３５℃で攪拌混合して、本発明のパルプ用脱水性向上剤（２３）を製造した。
【０１３３】
＜実施例２４＞
オキシアルキレン化合物（Ａ１０１）３０部、エステル（Ｂ３）５部、鉱物油（Ｃ５）２０部、オルガノポリシロキサン組成物（Ｄ１）１５部、オルガノポリシロキサン組成物（Ｄ２）１０部及び乳化剤（Ｅ３）１５部を３０〜４０℃で１５分間撹拌混合した後、水（Ｆ１）５部を加えてさらに６０分間、２５〜３５℃で撹拌混合して、本発明のパルプ用脱水性向上剤（２４）を製造した。
【０１３４】
＜比較例１＞
オキシアルキレン化合物（Ａ１０１）をそのまま比較用の脱水性向上剤（Ｈ１）とした。
【０１３５】
＜比較例２＞
オキシアルキレン化合物（Ａ２０２）をそのまま比較用の脱水性向上剤（Ｈ２）とした。
【０１３６】
＜比較例３＞
オキシアルキレン化合物（Ａ３０３）をそのまま比較用の脱水性向上剤（Ｈ３）とした。
【０１３７】
＜比較例４＞
エステル（Ｂ４）をそのまま比較用の脱水性向上剤（Ｈ４）とした。
【０１３８】
＜比較例５＞
エステル（Ｂ６）をそのまま比較用の脱水性向上剤（Ｈ５）とした。
【０１３９】
＜比較例６＞
鉱物油（Ｃ２）をそのまま比較用の脱水性向上剤（Ｈ６）とした。
【０１４０】
＜比較例７＞
鉱物油（Ｃ４）をそのまま比較用の脱水性向上剤（Ｈ７）とした。
【０１４１】
＜比較例８＞
オキシアルキレン化合物（Ａ１０２）８０部及びエステル（Ｂ１）２０部を２５〜３５℃で均一撹拌して、比較用の脱水性向上剤（Ｈ８）を製造した。
【０１４２】
＜比較例９＞
オキシアルキレン化合物（Ａ３０１）６５部及び鉱物油（Ｃ３）３５部を２５〜３５℃で均一撹拌して、比較用の脱水性向上剤（Ｈ９）を製造した。
【０１４３】
＜比較例１０＞
エステル（Ｂ１）５０部及び鉱物油（Ｃ１）５０部を２５〜３５℃で均一撹拌して、比較用の脱水性向上剤（Ｈ１０）を製造した。
【０１４４】
＜比較例１１＞
オルガノポリシロキサン組成物（Ｄ３）をそのまま比較用の脱水性向上剤（Ｈ１１）とした。
【０１４５】
＜比較例１２＞
オルガノポリシロキサン組成物（Ｄ１）をそのまま比較用の脱水性向上剤（Ｈ１２）とした。
【０１４６】
＜比較例１３＞
乳化剤（Ｅ３）３０部及び有機溶剤（Ｇ２）７０部を３０〜４０℃で均一撹拌して、比較用の脱水性向上剤（Ｈ１３）を製造した。
【０１４７】
＜比較例１４＞
乳化剤（Ｅ４）９５部、水（Ｆ１）５部を３０〜４０℃で均一撹拌して、比較用の脱水性向上剤（Ｈ１４）を製造した。
【０１４８】
＜比較例１５＞
特開２００２−２６３４０４号公報の実施例１の記載に基づき、ラウリルアルコールにプロピレンオキシド４０モル及びエチレンオキシド１５モルをブロック付加した化合物４．５部、オクチルアルコールのプロピレンオキシド１０モル付加物６部、ラウリン酸にエチレンオキシド７モル、プロピレンオキシド３４モル、エチレンオキシド７モルをブロック状に付加した化合物４．３５部、アルキルベンゼンスルホン酸ナトリウム０．１５部及び水（Ｆ１）８５部をプロペラ型翼攪拌機にて混合撹拌し、比較用の脱水性向上剤（Ｈ１５）を製造した。
【０１４９】
＜比較例１６＞
特開２００１−１５１８５２号公報の実施例１の記載に基づき、ノニルシクロヘキサノールにエチレンオキシド１０モル及びプロピレンオキシド３０モルをランダム付加させて、比較用の脱水性向上剤（Ｈ１６）を製造した。
【０１５０】
【表１１】
2006152515.tif 000018
【０１５１】
【表１２】
2006152515.tif 000019
【０１５２】
【表１３】
2006152515.tif 000020
表１３のとおり、本発明のパルプ用脱水性向上剤は、比較用の脱水性向上剤に比べ、脱水性を著しく向上することが分かった。
【産業上の利用可能性】
【０１５３】
本発明のパルプ用脱水性向上剤は、きわめて良好な脱水性を発揮し、パルプの置換洗浄効率を著しく高めることが出来る。これより脱水機（洗浄機）への負荷が低減し晒し工程などでの薬剤使用量等を減らすことができ、コスト削減に繋がる。また、不純物の少ない良質なパルプ、ひいては良質な紙を安定的に得ることができ効果的である。
したがって、本発明のパルプ用脱水向上剤は、パルプの脱水用を必要とする工程であれば制限なく適用でき、パルプ製造工程に好適であり、特に蒸解パルプ等の洗浄工程に最適である。